Brevet FR2884965A1 — publié le 20061027

STRUCTURE DE BLANC DE MASQUE AJUSTABLE POUR MASQUE EUV A DECALAGE DE PHASE DESCRIPTION DOMAINE TECHNIQUE ET ART ANTÉRIEUR L'invention concerne le domaine des composants optiques, et en particulier, mais pas uniquement, les blancs de masque et masques de lithographie pour application microélectronique, par exemple les masques EUV fonctionnant en réflexion ou encore les masques à décalage de phase. Le domaine spectral d'application est, préférentiellement, celui de l'Extrême Ultra-Violet (EUV: 2 = 10-30 nm). Un exemple de domaine d'application est la lithographie EUV en microélectronique. L'invention concerne également les fonctions optiques EUV demandant un ajustement fin de l'épaisseur de la structure optique dans une gamme de variation comprise entre 1 Â et quelques nanomètres. De manière générale, dans le domaine des masques de lithographie, la réduction de la taille des motifs à imprimer sur plaque de silicium est obtenue, d'une part par réduction des longueurs d'onde d'insolation, d'autre part par optimisation de la structure optique des masques. Dans le principe, l'objectif est de projeter sur la résine recouvrant la plaque de silicium des motifs de plus en plus petits et dont les contours soient les plus nets possible. Le but est d'obtenir, après révélation des zones de résine exposées, des profils de résine gravée dont les bords soient peu rugueux, avec des flancs à pente bien maîtrisée. La projection des motifs, la maîtrise de leur forme et de leur positionnement sur la plaque de silicium sont assurés en plaçant un masque entre la source de lumière d'insolation et la plaque à insoler. Ainsi, un meilleur contrôle des profils de gravure est obtenu grâce, notamment, à l'utilisation de masques particuliers appelés masques à décalage de phase (ou masque PSM Phase shift mask ). Ces masques permettent, par ailleurs, d'obtenir des tailles minimales de motif (résolution) très petites, équivalentes à la moitié de la longueur d'onde d'insolation. Dans le domaine de la lithographie EUV, la réduction des motifs à des tailles de 22 nm, voire moins, imposent l'utilisation de tels masques à décalage de phase. Le principe d'un masque EUV classique est de projeter le motif à insoler non par transmission, comme dans la lithographie visible et UV, mais par réflexion. Pour cela, la structuration de surface du masque consiste à délimiter sur sa surface des zones réfléchissantes et absorbantes, comme illustré sur la figure 1. Sur cette figure, les références 10 et 12 désignent respectivement une couche de protection et une couche tampon, et la référence 8 une couche absorbante. Un miroir multicouche 4 est formé sur un substrat 6. Un rayonnement incident 11 se décompose en une partie réfléchie 13 et une partie 15, dont l'intensité est atténuée par rapport à la partie 13, du fait d'une absorption par la couche 8. La surface réfléchissante correspond alors, au facteur de grossissement près, au motif à insoler sur la résine. Dans les zones réfléchissantes, la fonction miroir est assurée par le revêtement multicouche 4 composé d'un empilement périodique de bicouches Mo/Si (typiquement 40 bicouches, chaque bicouche comportant une couche de Mo de 2,8 nm et une couche de Si de 4,1 nm pour une longueur d'onde recherchée de 13,4 nm). Il y a donc création et délimitation de zones d'impression (motifs) par modulation de la réflexion optique de la surface selon la présence, ou non, de la couche absorbante 8. Dans le cas d'un masque PSM EUV, utilisé pour des très petits motifs (22 nm), la délimitation des motifs à imprimer se fait cette fois par modulation de la phase du signal réfléchi en structurant la surface, par exemple, par gravure du multicouche 4, 4-1 (voir figure 2). Le déphasage Ad) introduit entre les zones gravées et non gravées, c'està-dire entre les réflexions Rl et R2, dépend de la différence de marche optique, et donc de l'épaisseur Ac gravée de multicouche. L'objectif est de garantir un contraste suffisamment élevé au passage de la marche (passage R1=>R2). De façon schématique, on considère que le contraste dépend de l'écart de A(D par rapport à 180 . Autrement dit, il est maximal lorsque Ad) vaut exactement 180 . Les spécifications courantes de lithographie imposent au moins un certain contraste pour garantir un profil de gravure correct de la résine. Cette contrainte revient à garantir un déphasage des signaux R1 et R2 de Ad) = 180 5 , soit une précision sur la profondeur de gravure 0 de 1 A. Cette précision découle de la relation linéaire qui lie le déphasage A et la profondeur de gravure Ac. Un exemple de calcul du déphasage dans le cas d'un multicouche périodique Mo/Si est présenté en figure 3. On observe que le déphasage vaut 180 après gravure de 19 à 20 paires Mo/Si. Technologiquement, une maîtrise de la gravure à 1 Â est très difficile. Cela suppose non seulement de savoir arrêter la gravure avec une très grande précision mais également de maîtriser parfaitement l'homogénéité de gravure. Actuellement, les précisions courantes atteintes en matière de gravure sont plutôt de l'ordre de 1 nm. Pour cela, et pour faciliter l'arrêt de la gravure, on a en général recours à une couche d'arrêt 20 insérée dans l'empilement (voir figure 4), entre les portions 4 et 4 - 1 du multicouche. Cette couche 20 est optiquement neutre (épaisseur modulo 2/2n, n étant l'indice optique de la couche d'arrêt) et présente une bonne sélectivité de gravure par rapport à l'empilement. Enfin, une autre variante de masques EUV PSM consiste à ajouter sur le multicouche une couche 26 absorbante (figure 5) pour diminuer R1. Ce type de masque est connu sous l'appellation de masque à décalage de phase atténué. Il se pose donc le problème de contrôler des épaisseurs de marche à l'angstrbm près pour la fabrication de composants optiques, et notamment de masques EUV à décalage de phase. EXPOSÉ DE L'INVENTION L'invention propose une structure de composant optique, et en particulier de masque, tel que par exemple un masque à décalage de phase dans l'EUV, et un procédé de réalisation associé, permettant d'ajuster, après gravure, le déphasage Ad) à 5 , soit l'écart de marche géométrique 4s à une bonne précision, inférieure à quelques fractions de nm, et de préférence de l'ordre de 1 Â. L'invention concerne d'abord un procédé de 20 formation d'un composant optique comportant: a- la formation d'un empilement multicouches avec une couche d'ajustement en un mélange métal - semi-conducteur formée dans ou sur l'empilement, ce mélange étant apte à former après recuit un alliage, b- la gravure d'une partie de l'empilement multicouche, comportant la gravure d'au moins une partie de la couche d'ajustement, c- une étape de recuit pour contracter la couche d'ajustement de moins de 1 nm. Par mélange métal - semi-conducteur, on entend soit un multicouche métal semi-conducteur, ou encore une matrice de matériau semi-conducteur comportant des agrégats métalliques. Le matériau semi-conducteur peut en particulier être du silicium ou du germanium. Le recuit peut être un recuit sous vide. Ce procédé peut en outre comporter une étape de contrôle de phase par caractérisation optique. Un procédé selon l'invention permet, par recuit, de contracter la couche d'ajustement jusqu'à ce que le déphasage A La couche d'ajustement comporte de préférence entre 1 et 5 ou 10 bicouches. De préférence, l'étape de recuit est réalisée à une température inférieure à 200 C ou 300 C ou 400 C. L'invention concerne également un composant optique comportant un empilement multicouches partiellement gravé, avec une couche d'ajustement en un mélange métal - semi-conducteur formée dans ou sur la portion gravée de l'empilement. L'angle de déphasage entre un rayonnement réfléchi par une portion gravée du multicouche et le rayonnement réfléchi par une portion non gravée est sensiblement égal ou inférieur à 180 +5 La couche d'ajustement peut comporter une succession de bicouches métal - Si, par exemple entre 1 20 et 5 ou 10 bicouches. Tant dans le procédé que dans le composant suivant l'invention, le métal de la couche d'ajustement est par exemple du molybdène ou du ruthénium ou du Rhodium (Rh) ou du chrome (Cr) ou du Palladium (Pd) ou du platine (Pt) ou du cuivre (Cu) ou du cobalt (Co) ou du nickel (Ni). La couche d'ajustement peut en outre comporter des couches barrières aux interfaces avec le multicouche. Ces couches barrières comportent par exemple du carbure de bore (B4C), ou du carbone, ou du carbure de molybdène (MoC), ou du dioxyde de silicium (SiO2), ou du siliciure de molybdène (MoSi2). La couche d'ajustement peut être située sur une couche d'arrêt de gravure. BREVE DESCRIPTION DES FIGURES - Les figures 1 à 5 représentent divers dispositifs de l'art antérieur, la figure 4 représentant un exemple d'évolution du déphasage en fonction du nombre de périodes gravées; - les figures 6A à 6C représentent des étapes de réalisation d'un dispositif selon l'invention, - la figure 7 représente schématiquement un exemple de réalisation d'un dispositif selon l'invention, - la figure 8 est une variante d'un dispositif selon la présente invention, - la figure 9 représente encore une autre variante, dans laquelle la couche d'ajustement forme également couche absorbante d'amélioration de contraste, - les figures 10A et 10B représentent des courbes d'ajustement de l'épaisseur d'un bicouche Mo/Si en fonction de la température et/ou du temps - la figure 11 est encore un autre exemple d'un dispositif selon l'invention, avec couche absorbante déposée en surface d'un multicouche. EXPOSÉ DÉTAILLÉ DE MODES DE RÉALISATION PARTICULIERS Un premier exemple de réalisation d'un dispositif selon l'invention va être décrit en liaison avec les figures 6A et 6B. Sur la figure 6A, un composant optique, par exemple un blanc de masque, comporte un empilement multicouche réflecteur EUV 32, 34, dont des exemples de composition seront donnés plus loin, et dans lequel est insérée une couche 30 d'ajustement. Les deux parties 32 et 34 ont respectivement pour épaisseur E1 et E2. Cette couche d'ajustement 30 présente une composition à base de deux éléments, qui sont préférentiellement un métal et un semi-conducteur, par exemple du silicium), tels que le métal et le semi-conducteur forment un alliage par recuit. L'épaisseur et les propriétés optiques de cette couche 30 peuvent être ajustées par des recuits à basse température. Le recuit provoque en effet une contraction de la couche 30 due à l'interdiffusion métal/semiconducteur dans cette couche. Cette interdiffusion modifie également les indices optiques de la couche 30, c'est - à -dire son indice de réfraction n et le coefficient d'extinction k. Pour ajuster Ad) on ajuste Os et n par le recuit. L'ajustement envisagé de l'épaisseur est de l'ordre de quelques fractions de nm, par exemple entre 0,1 nm et 0,5 nm ou 1 nm. Par basse température on entend une température suffisamment basse pour ne pas perturber le reste du multi-couche, c'est-à-dire ne pas altérer les propriétés réfléchissantes des couches 32, 34; de préférence cette température est inférieure à 300 C. Avantageusement, on choisira une température suffisamment basse pour ne pas modifier l'épaisseur des couches 32, 34, ces couches pouvant également être constituées de bicouches métal/silicium, comme décrit ultérieurement. Cette couche d'ajustement est située sur ou au-dessus de, la partie 32 non gravée de l'empilement. Pendant le processus d'ajustement, l'épaisseur A et l'indice n varient par contraction de la couche d'ajustement. Avantageusement, dans le même temps, les épaisseurs E2 et E1 restent constantes (voir figure 6B). L'empilement multicouche réflecteur 32, 34 est préférentiellement une structure périodique, stable thermiquement, de type Si/Mo2C ou Si/MoSi2 ou à base de couches métalliques (par exemple: Mo, ou Pt) et de Si entre lesquelles peuvent être insérées des couches barrières du type B4C, ou SiO2, ou Mo2C ou MoSi2. Ces couches barrières empêchent l'interdiffusion entre métal et silicium, empêchant les modifications d'épaisseur de ces couches ainsi qu'une altération de leurs propriétés optiques. L'ajustement est obtenu par gravure de l'empilement, de manière à faire en sorte que le déphasage introduit entre R1 et R2 approche la valeur de 180 tout en restant légèrement supérieur à 180 . Ceci peut être obtenu par un contrôle optique in situ pendant la gravure, par exemple à l'aide d'un ellipsomètre, ou par réflectométrie. La technique classique de réflectométrie permet de suivre un situ la gravure et/ou la contraction Par exemple, un rayonnement source dans l'EUV, de quelques nanomètres, par exemple 4,47nm est envoyé en incidence non nulle avec une intensité I1 sur l'empilement 34 (figure 6C), et un détecteur permet de suivre le rayonnement réfléchi d'intensité I'1. Pendant le recuit, on peut uniquement suivre l'évolution au niveau de la zone contenant la couche 30, ce qui suppose que E2 ne soit pas modifiée. Il est également possible de faire un suivi d'un déphasage par mesure différentielle: deux rayonnements incidents, d'intensité Il et I2 sont envoyés respectivement sur l'empilement 34 et sur la partie gravée, des rayonnements I'1 et I'2 étant respectivement réfléchis, à partir desquels une mesure différentielle peut être effectuée. Par exemple, dans l'exemple de la figure 3 précédente, cela revient à graver 19 paires de MoSi et partiellement la 20ème paire. Soit la couche 34 a exactement le nombre de paires requis et la couche 32 est non gravée, soit la couche 34 n'a pas suffisamment de paires et on grave entièrement la couche 34 puis la couche 30, puis le nombre de paires nécessaire manquant dans la couche 32. Cette gravure aboutit par exemple à la 25 structure de la figure 6B. Ensuite, par recuit, on contracte la couche d'ajustement 30 jusqu'à ce que le déphasage A (D diminue par exemple à une valeur de l'ordre de, ou inférieure à, 180 5 . Cet ajustement peut se faire par contrôle optique pendant le recuit, comme décrit précédemment. L'avantage de cette technique d'ajustement est qu'elle requiert un simple recuit pleine plaque du masque pendant quelques heures au maximum. Ce recuit se fait préférentiellement sous vide et peut donc par exemple être réalisé dans le même bâti que la gravure ionique de l'empilement multicouche avec contrôle de la phase par caractérisation optique EUV in situ. Entre les étapes de gravure et de recuit il peut y avoir une étape d'enlèvement de la résine utilisée pour définir les contours de gravure. Cette méthode de recuit pleine plaque ne nécessite donc pas le recours à des techniques d'écriture électroniques coûteuses et consommatrices de temps. L'invention met donc en uvre une couche d'ajustement spécifique, distincte des couches 32, 34. Comme illustré sur la figure 7, la couche 30 peut comporter du silicium 30 - 1, dans lequel on a introduit un métal, préférentiellement sous forme d'une ou de plusieurs couches fines métalliques 30 - 2. Le métal peut également se présenter sous forme d'agrégats. Lors du dépôt de métal 30 - 2 sur le silicium 30 - 1, il se forme une zone d'interdiffusion amorphe comprenant un composé métal-silicium de quelques angstrôms ou de quelques nanomètres d'épaisseur. Un recuit à basse température (inférieure à 300 C) entraîne une légère croissance ou réorganisation atomique de cette zone d' interdiffusion. Du fait des différences de densité entre le métal, le silicium et le siliciure susceptible de se former, cette modification de la couche d'interface résulte en une contraction de la couche 30. Par exemple, dans le cas du couple Mo-Si, suivant le composé formé (Mo3Si ou Mo5Si3 ou MoSi2), on aura les niveaux de contraction indiqués dans le tableau I suivant. Les valeurs des épaisseurs sont normalisées: ainsi, pour 1 nm (respectivement 2 nm) de Mo et 0,4 nm (resp. 0,8 nm) de Si, on forme 1,2 nm de Mo3Si (resp. 2,4 nm). Couche: composé Mo3Si Mo5Si3 MoSi2 formé Epaisseur 1 1 1 consommée de Mo Epaisseur 0,4 0,8 2,5 consommée de Si Epaisseur de 1,2 1,4 2,4 siliciure formé Taux de -14 % -22 % -31 % concentration Tableau I L'invention met donc en oeuvre une couche de contraction 30 dans laquelle se produit un phénomène d'interdiffusion entre un métal et le matériau semi-conducteur, entraînant une contraction de l'ensemble ajustable par traitement thermique. Le niveau de contraction obtenu dépend des densités respectives et des concentrations en matériau semi-conducteur des alliages formés. Quelques exemples sont donnés dans le tableau II ci-dessous pour le silicium, tableau qui indique, pour chaque métal, le coefficient K d'absorption optique, l'indice de réfraction N, la température T de formation d'un siliciure avec le silicium, la densité du métal et la densité du composé siliciure, et enfin le degré de contraction. TABLEAU II Matériau Si Mo Ru Rh Cr Pd Pt Cu Co Ni K 0.002 0.006 0.017 0.032 0. 039 0. 046 0.060 0.061 0.066 0.072 N 0.999 0.922 0.889 0.873 0.931 0.877 0. 891 0.963 0.933 0.948 Composé - MoSi2 Ru2Si3 RhSi CrSi2 Pd2Si Pt2Si Cu3Si CoSi2 Ni2Si (T C)* 420 C 350 C 350 C 520 C 175 C 250 C 150 C 350 C Densité .. 10.2 12.2 12.4 7.19 12 21.4 8.96 8.9 8.9 métal Densité ** - 6. 24 8.3 4.9 5.3 7.2 composé/ / / / / / contraction -31% -22% -29% -29% - 20% *valeurs typiques mesurées en couche mince ** valeurs connues pour les matériaux massifs Par exemple, la colonne Mo se lit de la manière suivante: le recuit d'un mélange Mo/Si à 420 C forme du MoSi2, l'épaisseur de cette couche de MoSi2 correspondant à la somme de l'épaisseur de Mo et de l'épaisseur de Si initiales x 0,69: eMOsi2 = (eMo + esi) x 0, 69. Dans le cas du couple Mo-Si, des données expérimentales montrent que, à température constante, le temps de recuit permet de contrôler la réduction d'épaisseur due à la contraction avec une très grande précision, inférieure à l'angstrdm à très basse température (voir plus loin l'exemple 1). De préférence, la couche ajustable 30, par exemple à base de Mo et de Si, sous forme de bicouche ou multicouche, comporte à l'interface avec les couches 32 et 34 des couches barrières (de composition B4C, ou C, ou MoC, ou SiO2, ou MoSi2 etc...) pour éviter les phénomènes d'interdiffusion entre les couches 30 et les couches 32, 34. Le ruthénium (Ru) peut également être utilisé en remplacement du molybdène dans la couche 30. Le tableau II montre en effet que cet élément Ru, tout en conservant une absorption optique raisonnable (k= 0,017) comparée à celle du Mo, forme un composé défini avec Si à une température relativement faible et donne également naissance à un phénomène de contraction. Les couches ajustables ont de préférence une épaisseur quart d'onde (e= 2/4n) pour contribuer à augmenter la réflexion Rl dans la partie supérieure 34 du multicouche. Ceci est possible, notamment dans le cas des métaux Mo et Ru qui ont une relative transparence 20 optique et un indice faible par rapport à Si. La couche d'adaptation 30 est de préférence située juste au dessus d'une couche 40 d'arrêt de gravure comme indiqué sur la figure 8. De plus, pour conserver une grande précision d'ajustement avec une résolution de quelques dixièmes d'angstrêm et également pour limiter l'impact de cette couche 30 sur la fonction optique Ri, la couche 30 comporte de préférence un nombre limité de bicouches, par exemple entre 1 et 5 ou 10. Pour abaisser encore la température d'ajustement, on peut utiliser, pour la couche 30, des métaux qui forment avec le silicium des siliciures à très basse température. Dans ce cas, la fonction miroir pourra être assurée par un multicouche 32, 34 non stabilisé même si un multicouche stable thermiquement est toujours préférable. Par exemple, la couche 30 est en Pd/Si et les couches 32, 34 en Mo/Si. Un recuit est effectué à une température sensiblement égale ou supérieure à 175 C. En effet, à 175 C on forme Pd2Si alors qu'à cette température le couple Mo-Si reste stable (MoSi2 ne se formant qu'à partir de 420 C, cf. tableau II). Le tableau II montre que, dans l'ordre de préférence et de façon non exhaustive, les métaux Pd, Ni, Pt et Cu, constituent de bons candidats. Mo et Ru constituent de bons candidats pour les masques à décalage de phase atténué. Co et Rh sont également utilisables mais de préférence avec un miroir stabilisé. En effet, à l'instar du chrome, souvent utilisé dans les absorbeurs EUV, tous ces métaux sont relativement absorbants (contrairement à Mo et Ru, qui sont relativement transparents). Dans ce cas, la couche 30, en plus de son rôle d'ajustement, pourra être utilisée directement comme couche absorbante supérieure (figure 9) ou en association avec une couche absorbante préexistante (dans ce cas cette couche absorbante est également située en haut de l'empilement 34). La structure de la figure 9 peut également comporter une couche d'arrêt de gravure standard telle que décrite dans la figure 4 (au même endroit, c'est-à-dire au pied de la portion 34). On pourra également, dans le cas de structures de masques à décalage de phase atténué, utiliser du germanium plutôt que du silicium. En effet, le germanium est absorbant dans l'EUV. Son utilisation renforce donc l'absorption optique EUV de la couche d'ajustement. Des exemples de réalisation vont maintenant 10 être donnés. Exemple 1 dans ce premier exemple, la couche d'ajustement 30 est une bicouche Mo-Si. Elle comporte typiquement 3 nm de Mo déposé sur 4 nm de Si. Cette couche est insérée dans un multicouche stable (avec des couches barrières type B4C) comportant 40 à 50 bicouches Mo/Si de période 7 nm. La couche d'ajustement 30 est placée préférentiellement juste au dessus de la couche d'arrêt 40 de gravure (structure de la figure 8) pour diminuer son impact sur la valeur de R1. La variation de l'épaisseur de cette couche est donnée en fonction de la température et en fonction 25 du temps sur les figures 10A et 10B. La figure 10A indique les variations de l'épaisseur du bicouche Mo/Si par recuits successifs cumulés. Chaque recuit se fait sous vide pendant 16 heures. Partant d'une épaisseur initiale d'environ 7 nm, on arrive à une épaisseur finale proche de 6 nm, soit une variation de près de 1 nm. La figure 10B indique les variations (contractions) de l'épaisseur du bicouche Mo/Si par recuits sous vide à température constante et temps croissants. A temps de recuit constant, la contraction dépend de la température de recuit. Dans l'exemple de la figure 10A, on voit que l'on peut ajuster l'épaisseur du bicouche 30, dans une gamme de précision inférieure à 1 Â, pour des températures ne dépassant pas 200 C. De même, la contraction d'une bicouche Mo-Si augmente avec le temps de recuit. On observe que l'on peut contrôler la contraction de la bicouche à quelques dixièmes d'angstrôm près par recuit à 190 C, dans la gamme de 1 à 2 Â par recuit à 280 C et jusqu'à 1 nm par recuit à 360 C. De plus, ces recuits sont cumulatifs. l'échantillon recuit à 190 C, lorsqu'il est recuit à 360 C (points gris sur la courbe Tr=190 C) suit une loi de contraction parallèle à celle de l'échantillon directement recuit à 360 C (courbe Tr=360 C) Exemple 2 la couche d'ajustement 30 comporte une paire de bicouche Mo-Si, chaque bicouche comportant une couche de 2nm de Si et une couche de 1,5 nm de Mo. Les autres paramètres sont identiques à ceux de l'exemple 1. L'avantage est que l'on a, dans ce cas, deux zones d'interdiffusion Mo-Si, donc un effet de contraction double en comparaison de l'exemple 1, toutes choses étant égales par ailleurs. Exemple 3: la couche d'ajustement 30 est un mélange de Mo et Si obtenu par co-pulvérisation ou co-évaporation de molybdène et de silicium; les vitesses de dépôt sont ajustées de manière à déposer deux fois plus de Si que de Mo: on obtient ainsi un matériau composite comportant soit une seule phase de MoSi2 amorphe, soit une phase de Si amorphe avec des agrégats de Mo, soit les deux à la fois. Un recuit adapté provoque une contraction de la couche d'ajustement en homogénéisant cette couche en MoSi2 amorphe. Exemple 4: cet exemple est identique aux exemples 1 ou 2, en remplaçant, dans l'empilement 30, Mo par Ru. L'intérêt est que la diffusion de Si dans Ru se fait à plus basse température que dans Mo (voir tableau II). L'ajustement par recuit se fait dans des conditions moins contraignantes pour la fonction du miroir multicouche 32, 34. Exemple 5 La couche d'ajustement 30 absorbante, déposée en surface du multicouche Mo-Si (structure de la figure 11) comporte une multicouche (3nm Pd + 4nm Si) en nombre p (nombre de paires Pd - Si), encapsulée par du silicium 50 en surface. Il s'agit alors d'un masque atténué ajustable à très basse température, environ 100 C, pouvant utiliser un empilement multicouche 32, 34 classique (Mo-Si) ou stabilisé. Cette structure est probablement la plus simple de mise en oeuvre. Le nombre de paires de la couche 30 d'ajustement dépendra de l'atténuation optique recherchée et de la gamme de variation d'épaisseur souhaitée. La structure de blanc de masque selon l'invention permet: - de réaliser des masques à décalage de phase pour la lithographie EUV, dont la phase est ajustable par simple recuit pleine plaque à basse température (T L'invention a des applications industrielles dans divers domaines, par exemple celui de la lithographie EUV, de la fabrication des blancs de masques, de la fabrication des masques, ou celui de la réalisation de composants optiques EUV, en particulier nécessitant un ajustement précis de la phase (polariseurs, etc...), ou celui de la réalisation de structures gravées (réseaux, motifs enterrés,...) nécessitant un ajustement dimensionnel précis. 10 REVENDICATIONS 1. Procédé de formation d'un composant optique comportant: a- la formation d'un empilement multicouches (32, 34) avec une couche d'ajustement (30) en un mélange métal - semi-conducteur formée dans ou sur l'empilement, b- la gravure d'une partie de l'empilement 10 multicouche, dont au moins une partie de la couche d'ajustement, c- une étape de recuit pour contracter la couche d'ajustement de moins de 1 nm. 2. Procédé selon la revendication 1, le recuit étant un recuit sous vide. 3. Procédé selon l'une des revendications 1 ou 2, comportant en outre une étape de contrôle, par caractérisation optique, d'un rayonnement réfléchi par la portion non gravée (34) de l'empilement. 4. Procédé selon l'une des revendications 1 à 3, comportant en outre une étape de contrôle de la différence de phase, par caractérisation optique, entre un rayonnement réfléchi par la portion gravée (32) de l'empilement multicouche et un rayonnement réfléchi par la portion non gravée (34) de cet empilement. 5. Procédé selon l'une des revendications 1 à 4, la couche d'ajustement (30) comportant une succession de bicouches métal - semi-conducteur. 6. Procédé selon l'une des revendications 1 à 4, la couche d'ajustement (30) comportant une matrice de matériau semiconducteur comportant des agrégats métalliques. 7. Procédé selon la revendication 5, la couche d'ajustement comportant entre 1 et 5 ou 10 bicouches. 8. Procédé selon l'une des revendications 1 15 à 7, la couche d'ajustement comportant des couches barrières aux interfaces avec l'empilement multicouches (32, 34). 9. Procédé selon la revendication 8, les couches barrières comportant du carbure de bore (B4C), ou du carbone, ou du carbure de molybdène (MoC), ou du dioxyde de silicium (SiO2), ou du siliciure de molybdène (MoSi2). 10. Procédé selon l'une des revendications 1 à 9, l'épaisseur de l'empilement multicouche (32, 34) restant sensiblement constant pendant l'étape de recuit. 11. Procédé selon l'une des revendications 1 à 10, la couche d'ajustement (30) étant située sur une couche d'arrêt de gravure (40). 12. Procédé selon l'une des revendications 1 à 11, la couche d'ajustement (30) étant située sur la partie (34) non gravée du multicouche. 13. Procédé selon la revendication 12, le 10 semi-conducteur étant du germanium. 14. Procédé selon la revendication 12 ou 13, le métal étant du rhodium (Rh) ou du palladium (Pd) ou du platine (Pt) ou du nickel (Ni) ou du cuivre (Cu) ou du cobalt (Co). 15. Procédé selon l'une des revendications 1 à 12, dans lequel le matériau semi-conducteur est du silicium. 16. Procédé selon l'une des revendications 1 à 12, le métal étant du molybdène ou du ruthénium. 17. Procédé selon l'une des revendications 25 1 à 16, l'étape de recuit étant réalisée à une température inférieure à 200 C ou 300 C ou 400 C. 18. Composant optique comportant un empilement multicouches (32, 34) partiellement gravé, 30 avec une couche d'ajustement distincte (30) en un mélange métal - semi-conducteur formée dans ou sur la portion gravée de l'empilement. 19. Composant selon la revendication 18, le 5 matériau semi-conducteur étant du silicium ou du germanium. 20. Composant selon la revendication 18 ou 19, la couche d'ajustement comportant une succession de 10 bicouches métal - Si. 21. Composant selon l'une des revendications 18 à 20, la couche d'ajustement comportant entre 1 et 5 ou 10 bicouches. 22. Composant selon l'une des revendications 18 à 21, le métal étant du molybdène ou du ruthénium ou du Rhodium (Rh) ou du chrome (Cr) ou du Palladium (Pd) ou du platine (Pt) ou du cuivre (Cu) ou du cobalt (Co) ou du nickel (Ni). 23. Composant selon l'une des revendications 18 à 22, la couche d'ajustement (30) étant située sur une couche d'arrêt de gravure (40). 24. Composant selon l'une des revendications 18 à 23, la couche d'ajustement (30) étant située sur la partie (34) non gravée du multicouche.